도체 층 ( 5 ) 이 세라믹 을 함유 하 는 경우 , 함유량 은 20 wt % 이하 인 것 이 바람직 하 다 . 세라믹 의 함유량 이 20 wt % 이하 이 면 , 도체 층 ( 5 ) 과 제 1 내부 전극 ( 2 ) 또는 제 2 내부 전극 ( 3 ) 의 전기 적 접속 을 양호 하 게 유지 할 수 있 기 때문 이 다 . 또한 , 세라믹 의 함유량 이 20 wt % 이하 이 면 , 도체 층 ( 5 ) 의 세라믹 적층 체 ( 4 ) 의 제 1 주면 ( 4 A ) 으로 연장 된 부분 ( 5 a ) 과 , 제 2 주면 ( 4 B ) 으로 연장 된 부분 ( 5 b ) 을 양호 하 게 형성 할 수 있 기 때문 이 다 . 한편 , 도체 층 ( 5 ) 의 세라믹 함유량 을 20 wt % 이하 로 한 후 에 제 1 내부 전극 ( 2 ) , 제 2 내부 전극 ( 3 ) 의 두께 를 1 ㎛ 이하 로 하 는 것 도 바람직 하 다 . 도체 층 ( 5 ) 의 세라믹 함유량 이 20 wt % 이하 이 면 , 제 1 내부 전극 ( 2 ) , 제 2 내부 전극 ( 3 ) 의 두께 를 1 ㎛ 이하 로 해도 제 1 내부 전극 ( 2 ) 또는 제 2 내부 전극 ( 3 ) 과 도체 층 ( 5 ) 의 전기 적 접속 을 양호 하 게 유지 할 수 있 기 때문 이 다 .